(57)【特許請求の範囲】
【請求項１】
シール膨潤剤として脂肪族アミンとフタル酸エチレングリコレートエステルとを併用したことを特徴とする潤滑油組成物。
【請求項２】
脂肪族アミンが第１級アミンである請求項１記載の潤滑油組成物。
【請求項３】
脂肪族アミンがアルキル基の炭素数６〜３０のものである請求項１または２記載の潤滑油組成物。
【請求項４】
脂肪族アミンが潤滑油組成物全量基準で０．０１〜５重量％である請求項１、２または３記載の潤滑油組成物。
【請求項５】
脂肪族アミン０．０５〜５重量％、フタル酸エチレングリコレートエステル１．０〜１．５重量％、耐摩耗剤０．１〜５重量％、摩擦調整剤０．０５〜５重量％、酸化防止剤０．１〜２重量％、金属清浄剤０．１〜５重量％、無灰分散剤０．１〜５重量％、粘度指数向上剤０．３〜３０重量％および流動点降下剤０．１〜２重量％からなる請求項１、２、３または４記載の潤滑油組成物。
【発明の詳細な説明】
【０００１】
【発明の属する技術分野】
本発明は、シール材との適合性を要求される潤滑油、例えば産業機械用潤滑油、自動車用エンジン油、ギヤ油、自動変速機油や建設機械、農業機械等のエンジンやトランスミッション等に使用される潤滑油に関する。
【０００２】
【従来技術】
従来、潤滑油は、その使用用途によっても相違するが、粘度特性、耐摩耗性、焼付防止性（極圧性）、摩擦特性、耐腐食性、低温流動性、酸化安定性、さび止め性、ゴムシールとの適合性、消泡性、剪断安定性などの諸特性に優れていることが求められることが多い。このため、潤滑油には粘度指数向上剤、摩擦調整剤、磨耗防止剤、腐食防止剤、流動点降下剤、酸化防止剤、防錆剤、無灰分散剤、金属清浄剤、消泡剤など各種の添加剤が配合されている。
【０００３】
前記諸特性の多くは前記添加剤を前記潤滑油に配合することによって改善することができる。しかしながら、前記のような添加剤を潤滑油に配合した場合には、しばしばシール材との適合性が問題となる場合がある。すなわち、前記のような添加剤を潤滑油に配合することによりゴムシール材が収縮し、更には強度低下をしてしまう場合がある。その多くは、基油として高度に精製された鉱油や合成油を使用したときに顕著である。
従来、前記シール材の収縮の問題に対処する目的で、前記各添加剤の他に、シール材の膨潤剤を添加している。しかしながら、従来公知の膨潤剤は、シール材の容積と硬さを変化させることができるものの、シール材の強度は依然として改善できないでいた。
【０００４】
【発明が解決しようとする課題】
本発明は、シール材との適合性を要求される潤滑油、例えば産業機械用潤滑油、自動車用エンジン油、ギヤ油、自動変速機油や建設機械、農業機械等のエンジンやトランスミッション等に使用される潤滑油に要求される各特性、例えば耐摩耗性、焼き付き防止性、摩耗特性等とゴムシール材の収縮および強度低下の問題を解決した潤滑油組成物を提供することにある。
【０００５】
【課題を解決するための手段】
本発明は、脂肪族アミンとフタル酸エチレングリコレートエステルとを潤滑油組成物に含有させることにより、前記潤滑油組成物に要求される各特性、特に耐摩耗性、焼き付き防止性および摩耗特性等の特性の改善とともに、シール材の容積と硬さを変化させず、また強度も低下させない、というゴムシール材との適合性に優れた潤滑油組成物を提供することにある。
【０００６】
本発明で使用する脂肪族アミンとしては、ラウリルアミン、カプリルアミン、ステアリルアミン等のような脂肪族第１級アミン、ジステアリルアミンのような脂肪族第２級アミン、ジメチルステアリルアミンのような脂肪族第３級アミン、さらにはこれらアミンの有機酸塩が挙げられるが、中でも前記脂肪族第１級アミンが好ましい。
前記脂肪族アミンのアルキル基の炭素数は６〜３０程度のものである。
前記第１級アミンの使用量は、使用するアミンの種類によっても相違するが、通常潤滑油組成物全量の０．０１〜５重量％程度、好ましくは０．０５〜１．５重量％程度である。
【０００７】
本発明で用いる潤滑油基油の種類は特に限定されるものではなく、従来公知の各種鉱油や合成潤滑油、これらの混合油等が使用できる。鉱油としては、例えば、軽質ニュートラル油、中質ニュートラル油、重質ニュートラル油、ブライトストック、高度精製基油などが挙げられる。合成潤滑油としては、例えば、ポリα−オレフィン、ポリブテン、アルキルベンゼン、ポリオールエステル、二塩基酸エステル、ポリオキシアルキレングリコール、シリコーン油などが挙げられる。これらの基油は、それぞれ単独で、あるいは２種以上を混合して使用することができる。
【０００８】
本発明の潤滑油組成物には、潤滑油基油に対して前記脂肪族アミンとフタル酸エチレングリコレートエステルの他に潤滑油に対して通常添加される添加剤、例えば粘度指数向上剤、摩擦調整剤、磨耗防止剤、腐食防止剤、流動点降下剤、酸化防止剤、防錆剤、無灰分散剤、金属清浄剤、消泡剤など各種の添加剤を配合することができる。
【０００９】
本発明の潤滑油組成物の一例としては、脂肪族アミン０．０５〜５重量％、フタル酸エチレングリコレートエステル１．０〜１．５重量％、耐摩耗剤（ジチオリン酸亜鉛）０．１〜５重量％、摩擦調整剤（ステアリン酸）０．０５〜５重量％、酸化防止剤（２，４，６−トリ−ｔ−ブチルフェノール）０．１〜２重量％、金属清浄剤（カルシウムスルホネート）０．１〜５重量％、無灰分散剤（アルケニルコハク酸イミド）０．１〜５重量％、粘度指数向上剤（ポリメタアクリレート）０．３〜３０重量％および流動点降下剤（ポリメタアクリレート）０．１〜２重量％からなる潤滑油組成物が挙げられる。
本発明の潤滑油組成物は、ニトリルゴム、シリコーンゴム、アクリルゴム等の合成ゴムのシール材に対して特に有効である。
【００１０】
【実施例】
以下、本発明の実施例を示す。
１．試験に用いた供試油は下表１に示す基油と種々の添加剤を混合した基本組成に、下記表２に示すＣ、Ｆ、Ｇ、Ｋ、Ｌ、Ｍの従来の膨潤剤および今回新たにゴムシール膨潤剤として使用したＮ、Ｐ、Ｑのアミン化合物にＧを併用して作った建機用トランスミッション専用潤滑油を用いた。
２．シール材適合性試験
この試験はＪＩＳ  Ｋ−６３０１に準拠し、シール材（Ａ３０５）試験片を供試油中に１４０℃で７０時間浸漬した後、試験片の体積、硬度、引っ張り強度および伸びを測定し、浸漬前のそれぞれの測定値に対する変化を求めた。
【００１１】
【表１】
0004107702.tif 000002
前表１において、
（１）基油Ａ：ポリα−オレフィン（１００℃での粘度６．０ｍｍ2／Ｓ）
（２）基油Ｂ：精製パラフィン系鉱油（１００℃での粘度１１．５ｍｍ2／Ｓ）
（３）耐摩耗剤：二級ジチオリン酸亜鉛
（４）無灰分散剤：アルケニルコハク酸イミド
（５）清浄分散剤：カルシウムスルホネート
（６）酸化防止剤：２，４，６−トリ−ｔ−ブチルフェノール
（７）粘度指数向上剤兼流動点降下剤：ポリメタアクリレート
【００１２】
【表２】
0004107702.tif 000003
【００１３】
【表３】
0004107702.tif 000004
【００１４】
【表４】
0004107702.tif 000005
【００１５】
【表５】
0004107702.tif 000006
【００１６】
前表３〜５の結果から、従来の膨潤剤（Ｆ、Ｇ、Ｋ、Ｌ、Ｍ）のみを含む潤滑油（比較例２〜７）はシール材の体積変化率と硬度変化を若干改善するものの、引っ張り強度および伸びを低下させる傾向にあることがわかった。
一方で、今回新たにシール材の適合性を向上させる目的で加えたアミン系化合物（Ｎ、Ｐ、Ｑ）を用いた場合（比較例８〜１０）には、引っ張り強度および伸びにほとんと変化が見られず、これらの評価項目において、試験前のシール材の特性を維持している事が判明した。
【００１７】
さらに従来公知のシール膨潤剤（Ｇ）と一級アミンの相互作用を調査する目的で、公知のシール膨潤剤（Ｇ）に前記ＮあるいはＰ添加剤を加えた試料油のシール材適合性を調べた（実施例１〜１３）。
膨潤剤Ｇの添加量を１．０及び１．５ｗｔ％添加した系に、前記ＮあるいはＰ添加剤を０．１〜０．５ｗｔ％添加した場合のシール材の強度（引っ張り強度と伸び）に与える影響を図１〜４にまとめた。これらの図から、前記ＮあるいはＰ添加剤を添加する、さらにその添加量を増加すると、試験後のシール材強度が改善されていることがわかる。
以上から、従来公知のシール膨潤剤のうち、フタル酸エチレングリコレートエステルに脂肪族アミンを組み合わせて添加した場合に限り、シール材の体積、硬さ、引張強度、伸びの何れの特性も試験前と同等に維持できることが判明した。
【００１８】
【効果】
本発明によると、耐摩耗剤、酸化防止剤や粘度指数向上剤といった添加剤の他にゴムシール材の膨潤剤としてフタル酸エチレングリコレートエステルと脂肪族アミンを併用添加した場合は、ゴムシール材の容積と硬さを変化させることもなく、かつ強度を低下させることがない潤滑油が提供された。
【図面の簡単な説明】
【図１】膨潤剤（Ｇ＝１．０ｗｔ％）に対する一級アミン（Ｎ）の添加効果を示すグラフである。
【図２】膨潤剤（Ｇ＝１．５ｗｔ％）に対する一級アミン（Ｎ）の添加効果を示すグラフである。
【図３】膨潤剤（Ｇ＝１．０ｗｔ％）に対する一級アミン（Ｐ）の添加効果を示すグラフである。
【図４】膨潤剤（Ｇ＝１．５ｗｔ％）に対する一級アミン（Ｐ）の添加効果を示すグラフである。
【図５】膨潤剤（Ｇ＝１．０ｗｔ％）に対する一級アミン（Ｑ）の添加効果を示すグラフである。
【図６】膨潤剤（Ｇ＝１．５ｗｔ％）に対する一級アミン（Ｑ）の添加効果を示すグラフである。
【図１】
0004107702.tif 000007
【図２】
0004107702.tif 000008
【図３】
0004107702.tif 000009
【図４】
0004107702.tif 000010
【図５】
0004107702.tif 000011
【図６】
0004107702.tif 000012